(57)【要約】【課題】表面粗さの粗い紙または、エンボス加工をしたような表面が凸凹のプラスチック等の基材を用いても、階調性が豊かで高画質な画像を有し、且つ屈曲させても樹脂層に割れを生じない印刷物を提供する。【解決手段】熱転写インク受像層兼接着層は、数平均分子量１００００以下、ガラス転移点Ｔｇ１はＴｐ−１１０℃以下である第１の樹脂成分、及び数平均分子量１５０００以上、ガラス転移点Ｔｇ２Ｔｐ−１１０℃以上である第２の樹脂成分を含有する第１の層と、数平均分子量７０００以上１５０００以下、ガラス転移点Ｔｇ３がＴｇ−５０℃以上の第３の樹脂成分、及び数平均分子量７０００以下、ガラス転移点Ｔｇ４がＴｐ−１１０℃以下の第４の樹脂成分を含有する第２の層とを含む積層膜である。【選択図】図１
2006256266.tif 000002
【特許請求の範囲】
【請求項１】
支持体と、該支持体上に設けられた溶融型熱転写インク受像層兼接着層とを含み、該溶融型熱転写インク受像層兼接着層上に２０℃以上のガラス転移点Ｔｇを有する溶融型熱転写インクを用いて画像層を形成した後、該画像層が形成された該溶融型熱転写インク受像層兼接着層上に基材を適用し、該溶融型熱転写インク受像層兼接着層を２００℃以下の温度Ｔｐに加熱して熱接着することにより印刷物を形成するための熱転写記録媒体であって、
前記溶融型熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有し、該支持体上に設けられた第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であることを特徴とする熱転写記録媒体。
【請求項２】
前記第４の樹脂成分は、その含有量が、前記第２のインク受像層兼接着層全重量の２０重量％以下であることを特徴とする請求項１に記載の熱転写記録媒体。
【請求項３】
前記第１の樹脂成分は、１５００ないし１００００の数平均分子量、及び２０ないし６０℃のガラス転移点を有し、前記第２の樹脂成分は、１５０００ないし６００００の数平均分子量、及び６０ないし２００℃のガラス転移点を有し、前記第３の樹脂成分は、８０００ないし１５０００の数平均分子量、及び４０ないし２００℃のガラス転移点を有し、前記第４の樹脂成分は、１５００ないし５０００の数平均分子量、及び２０ないし６０℃のガラス転移点を有することを特徴とする請求項１または２に記載の熱転写記録媒体。
【請求項４】
前記溶融型熱転写インク受像層兼接着層は、１ないし５０μｍの厚さを有することを特徴とする請求項１ないし３のいずれか１項に記載の熱転写記録媒体。
【請求項５】
前記支持体と前記溶融型熱転写インク受像層兼接着層との間に、易接着層及び剥離層のうち１つの中間層をさらに設けることを特徴とする請求項１ないし４のいずれか１項に記載の熱転写記録媒体。
【請求項６】
前記第１の樹脂成分及び第２の樹脂成分は、ポリエステル樹脂、アクリル樹脂、及び塩化ビニル酢酸ビニル共重合樹脂からなる群から選択される少なくとも１種を含むことを特徴とする請求項１ないし５のいずれか１項に記載の熱転写記録媒体。
【請求項７】
１２０℃以下のガラス転移点Ｔｇを有する溶融型熱転写インクからなる画像層が形成された溶融型熱転写インク受像層兼接着層を、該画像層を介して基材上に２００℃以下の温度Ｔｐで熱接着した印刷物であって、
前記溶融型熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有する第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であることを特徴とする印刷物。
【請求項８】
前記溶融型熱転写インク受像層兼接着層上にさらに保護層を有すること特徴とする請求項７に記載の印刷物。
【請求項９】
前記溶融型熱転写インク受像層兼接着層と前記保護層との間に、さらに易接着層を有する請求項８に記載の印刷物。
【請求項１０】
支持体と、該支持体上に設けられた昇華型熱転写インク受像層兼接着層とを含み、該昇華型熱転写インク受像層兼接着層上に２０℃以上のガラス転移点Ｔｇを有する昇華型熱転写インクを用いて画像層を形成した後、該画像層が形成された該昇華型熱転写インク受像層兼接着層上に基材を適用し、該昇華型熱転写インク受像層兼接着層を２００℃以下の温度Ｔｐに加熱して熱接着することにより印刷物を形成するための熱転写記録媒体であって、
前記昇華型熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有し、該支持体上に設けられた第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であることを特徴とする熱転写記録媒体。
【請求項１１】
前記第４の樹脂成分は、その含有量が、前記第２のインク受像層兼接着層全重量の２０重量％以下であることを特徴とする請求項１０に記載の熱転写記録媒体。
【請求項１２】
前記第１の樹脂成分は、１５００ないし１００００の数平均分子量、及び２０ないし６０℃のガラス転移点を有し、前記第２の樹脂成分は、１５０００ないし６００００の数平均分子量、及び６０ないし２００℃のガラス転移点を有し、前記第３の樹脂成分は、８０００ないし１５０００の数平均分子量、及び４０ないし２００℃のガラス転移点を有し、前記第４の樹脂成分は、１５００ないし５０００の数平均分子量、及び２０ないし６０℃のガラス転移点を有することを特徴とする請求項１０または１１に記載の熱転写記録媒体。
【請求項１３】
前記昇華型熱転写インク受像層兼接着層は、１ないし５０μｍの厚さを有することを特徴とする請求項１０ないし１２のいずれか１項に記載の熱転写記録媒体。
【請求項１４】
前記支持体と前記昇華型熱転写インク受像層兼接着層との間に、易接着層及び剥離層のうち１つの中間層をさらに設けることを特徴とする請求項１０ないし１３のいずれか１項に記載の熱転写記録媒体。
【請求項１５】
前記第１の樹脂成分及び第２の樹脂成分は、ポリエステル樹脂、アクリル樹脂、及び塩化ビニル酢酸ビニル共重合樹脂からなる群から選択される少なくとも１種を含むことを特徴とする請求項１０ないし１４のいずれか１項に記載の熱転写記録媒体。
【請求項１６】
１２０℃以下のガラス転移点Ｔｇを有する昇華型熱転写インクからなる画像層が形成された昇華型熱転写インク受像層兼接着層を、該画像層を介して基材上に２００℃以下の温度Ｔｐで熱接着した印刷物であって、
前記昇華型熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有する第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であることを特徴とする印刷物。
【請求項１７】
前記昇華型熱転写インク受像層兼接着層上にさらに保護層を有すること特徴とする請求項１６に記載の印刷物。
【請求項１８】
前記昇華型熱転写インク受像層兼接着層と前記保護層との間に、さらに易接着層を有する請求項１７に記載の印刷物。
【発明の詳細な説明】
【技術分野】
【０００１】
本発明は、溶融型あるいは昇華型の熱転写インクを用いた熱転写記録技術に係り、特に、熱転写インク画像を形成し得る熱転写インク受像層を備えた熱転写記録媒体、及び熱転写インク受像層上に熱転写インク画像を記録し、例えば紙あるいはプラスチック等の基材上に熱接着して得られる印刷物に関する。
【背景技術】
【０００２】
免許証、従業員証、会員証、クレジットカードなどの個人認証媒体に顔画像を記録する方法としては、例えば昇華型熱転写記録方法及び溶融型熱転写記録方法があげられる。
【０００３】
昇華型熱転写記録方法は、支持シート上に昇華性あるいは熱移行性染料を熱転写可能にコーティングしてなる昇華型熱転写インクリボンと、昇華性染料を受容できる熱可塑性樹脂からなるインク受容層とを重ね合わせ、サーマルヘッドなどを用いて、所定の画像データに基づき、昇華型熱転写インクリボンを選択的に加熱し、被記録媒体に所望の画像を昇華転写記録することができる。この方式によれば、階調性豊かなカラー画像を手軽に記録できることが、広く一般的に知られている。しかし、昇華型熱転写記録方法では、熱可塑性樹脂層の表面近傍に画像が形成されることから画像に傷が付き易く、染料が再昇華して画像濃度が経時的に低下し易く、紫外線により染料が分解され、画像の色調が変化する等、画像の耐久性に関連する問題を種々有していた。
【０００４】
一方、溶融型熱転写記録方法は、支持シート上に、顔料あるいは染料を樹脂やワックスなどの熱溶融性バインダに分散させて得られた溶融型熱転写インクをコーティングして得られた転写リボンを使用し、これをサーマルヘッドなどを用いて、所定の画像データに基づき、選択的に加熱し、被記録媒体にバインダごと溶融型熱転写インクを転写し、所望の画像を記録するものである。この方式によれば、昇華型熱転写インクよりも十分に耐光性の良好な無機及び有機顔料を選択できる。またバインダに用いる樹脂やワックス等を工夫することにより、傷が付きにくく、耐溶剤性に優れた画像を提供することができる。また、蛍光顔料や磁性体等の機能性材料を溶融型熱転写インク中に混入することが可能であり、これにより、セキュリティ性が高い特殊インクを得ることができる。昇華性熱転写記録法の場合、被記録媒体と昇華型熱転写インクに適切なインク受容層とを組み合わせて使用しなければならないが、溶融型熱転写記録方法では、その表面にバインダに対する接着性を有する被記録媒体であれば、何でも使用することが可能であり、幅広く被記録媒体を選択することができる。しかし、溶融型熱転写記録方法は、基本的にインクの接着を行っており、転写したドットのサイズを変化させて階調記録を行うドット面積階調法を用いているため、転写すべき記録媒体の凹凸に非常に敏感であり、凹凸があると転写不良を起こし、ドットサイズをうまく制御できないことから、階調性が乏しいという問題があった。
【０００５】
このような問題を解決するため、例えば多孔質受像層を有する被記録媒体を用いる方法が提案されている。これは、被記録媒体の受像層中に微小孔を設け、その微小孔に溶融型熱転写インクを浸透、転写させるというものである。この方式によれば、階調性豊かな画像を得ることができるが、多孔質受像層は一般的に機械的強度が低く、印刷装置内の各種ローラー、搬送路などとの接触により表面に傷が付いてしまい、画像欠陥の原因となる。
【０００６】
また、フィルム基材上に透明な受像層兼接着層を設けた記録媒体を用いる方法が提案されている（例えば、特許文献１参照）。この方式によれば、受像層兼接着層上に画像を形成し、得られた画像と受像層兼接着層を、紙、及びプラスチック等の基材に熱圧着または熱転写して印刷物が得られる。この方式によれば、受像層に微小孔を設けないので、表面の機械的強度が高く、さらに樹脂層表面の平滑度を向上させ、インク層との親和性が良くなるように調整すれば、溶融型熱転写方式においても、階調性豊かな画像を形成することができる。
【０００７】
しかしながら、受像層兼接着層として、基材ヘの接着性に優れた軟化温度の低い樹脂を用いると、同一記録条件下における記録画像濃度の再現性が安定しないという問題があった。これは、転写されたインク画像を構成する画点いわゆるドットの中央部にインクが存在しない状態すなわち中央抜けが発生するためである。
【０００８】
また、画像を形成する多色のインク画像を構成する画点いわゆるドットが各色完全に重なっていれば問題はないが、わずかでもドットの重なりがずれ、且つ前色のインク上と受像層兼接着層樹脂上に対する印画感度が異なる場合、２色目以降のドット大きさが安定しないという問題もあった。
【０００９】
これら画点の中央抜け、ドット大きさの不安定性を防ぐために、受像層兼接着層に軟化温度の高い樹脂を用いると、表面粗さの粗い紙または、エンボス加工をしたような表面が凸凹のプラスチック等に対する接着性が低下し、接着力を確保するためには、非常に高い熱圧着温度や、熱圧着時の速度を低下させる必要があり、熱圧着装置が高価になったり、媒体の作成効率が低下するという問題があった。このように従来の受像層兼接着層を用いると、表面粗さの粗い紙または、エンボス加工をしたような表面が凸凹のプラスチック等に対する接着性と記録画像濃度の再現性の両立が困難であった。
【００１０】
また、受像層兼接着層として、基材ヘの接着性に優れた軟化温度の低い樹脂や平均分子量の低い樹脂を用いると、ロール状態での高温環境下での保存時に、受像層兼接着層と基材が貼り付いてしまったり、出来上がった印刷物を屈曲させると樹脂層に割れが生じるうという問題もあった。
【特許文献１】特願平４−１８２１６６号公報
【発明の開示】
【発明が解決しようとする課題】
【００１１】
本発明の第１の目的は、階調性が豊かで高画質な画像を形成し得、また、基材ヘの接着性が十分で、高温環境下での保存特性が良好であり、且つ印刷物を屈曲させても樹脂層に割れを生じない熱転写記録媒体を提供することにある。
【００１２】
本発明の第２の目的は、基材と受像層の接着が良好であり、階調性が豊かで高画質な画像を有し、且つ屈曲させても樹脂層に割れを生じない印刷物を提供することにある。
【課題を解決するための手段】
【００１３】
本発明の熱転写記録媒体は、支持体と、該支持体上に設けられた熱転写インク受像層兼接着層とを含み、該熱転写インク受像層兼接着層上に２０℃以上のガラス転移点Ｔｇを有する熱転写インクを用いて画像層を形成した後、該画像層が形成された該熱転写インク受像層兼接着層上に基材を適用し、該熱転写インク受像層兼接着層を２００℃以下の温度Ｔｐに加熱して熱接着することにより印刷物を形成するための熱転写記録媒体であって、
前記熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有し、該支持体上に設けられた第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であり、熱転写インクは、溶融型または昇華型であり、受像層兼接着層、溶融型熱転写インクを用いる場合は、溶融型熱転写インク受像層兼接着層、昇華型熱転写インクを用いる場合は、昇華型熱転写インク受像層兼接着層を用いることを特徴とする。
【００１４】
本発明の印刷物は、２０℃以下のガラス転移点Ｔｇを有する熱転写インクからなる画像層が形成された熱転写インク受像層兼接着層を、該画像層を介して基材上に２００℃以下の温度Ｔｐで熱接着した印刷物であって、
前記熱転写インク受像層兼接着層は、１００００以下の数平均分子量を有し、Ｔｐ−１１０℃以下のガラス転移点Ｔｇ１を有する第１の樹脂成分、及び１５０００以上の数平均分子量を有し、Ｔｐ−１１０℃以上のガラス転移点Ｔｇ２を有する第２の樹脂成分を含有する第１のインク受像層兼接着層と、
該第１のインク受像層兼接着層上に設けられ、７０００以上１５０００以下の数平均分子量を有し、Ｔｇ−５０℃以上のガラス転移点Ｔｇ３を有する第３の樹脂成分と、７０００以下の数平均分子量を有し、Ｔｐ−１１０℃以下のガラス転移点Ｔｇ４を有する第４の樹脂成分を含有する第２のインク受像層兼接着層とを含む積層膜であり、熱転写インクは、溶融型または昇華型であり、受像層兼接着層は、溶融型熱転写インクを用いる場合は溶融型熱転写インク受像層兼接着層、昇華型熱転写インクを用いる場合は昇華型熱転写インク受像層兼接着層を用いることを特徴とする。
【発明の効果】
【００１５】
本発明を用いると、基材と受像層との接着が良好であり、階調性が豊かで高画質な画像を有し、且つ屈曲させても樹脂層に割れを生じない印刷物が得られる。
【発明を実施するための最良の形態】
【００１６】
本発明の熱転写記録媒体は、熱転写インク受像層兼接着層上に２０℃以上のガラス転移点Ｔｇを有する熱転写インクを用いて画像層を形成した後、画像層が形成された熱転写インク受像層兼接着層上に基材を適用し、熱転写インク受像層兼接着層を２００℃以下の温度Ｔｐに加熱して熱接着することにより印刷物を形成するための熱転写記録媒体であって、支持体と、支持体上に設けられた熱転写インク受像層兼接着層とを含み、熱転写インク受像層兼接着層は、支持体側から第１の層及び第１の層上に設けられた第２の層を含む積層を有する。画像層は、この第２の層上に形成され得る。
【００１７】
第１の層に使用される樹脂成分は、第１の成分及び第２の成分を含む。
【００１８】
第１の成分は、１００００以下の数平均分子量、及びＴｐ−１１０℃以下のガラス転移点を有する樹脂である。
【００１９】
また、第２の成分は、１５０００以上の数平均分子量、及びＴｐ−１１０℃以上のガラス転移点を有する樹脂である。
【００２０】
第２の層に使用される樹脂成分は、第３の成分及び第４の成分を含む。
【００２１】
第３の成分は、７０００以上１５０００以下の数平均分子量、及び（溶融型熱転写インクのガラス転移点Ｔｇ−５０℃）以上のガラス転移点を有する樹脂である。
【００２２】
第４の成分は、７０００以下の数平均分子量を有し、Ｔｐ−１１０℃以下のガラス転移点Ｔｇ４を有する樹脂である。
【００２３】
熱転写インクは、溶融型熱転写インクまたは昇華型熱転写インクを使用することができる。
【００２４】
受像層兼接着層は、溶融型熱転写インクを用いる場合は溶融型熱転写インク受像層兼接着層、昇華型熱転写インクを用いる場合は昇華型熱転写インク受像層兼接着層を用いることができる。
【００２５】
また、本発明の印刷物は、上記熱転写記録媒体を用いた印刷物であって、
２０℃以下のガラス転移点Ｔｇを有する熱転写インクからなる画像層が形成された上記熱転写インク受像層兼接着層を、この画像層を介して基材上に２００℃以下の温度Ｔｐで熱接着した印刷物である。
【００２６】
画像層が形成された熱転写記録媒体を基材上に転写し、支持体を剥離することにより、基材と、基材上に設けられ、ガラス転移点Ｔｇを有する熱転写インクにより形成された画像層と、画像層が受像され、かつ画像層とともに基材上に接着された、熱転写インク受像層兼接着層とを有する印刷物が得られる。
【００２７】
また、上記支持体を剥離しない場合には、基材と、基材上に設けられ、ガラス転移点Ｔｇを有する熱転写インクにより形成された画像層と、画像層が受像され、かつ画像層とともに基材上に接着された、熱転写インク受像層兼接着層と、支持体とを有する印刷物が得られる。この支持体は、例えば保護層として機能し得る。
【００２８】
溶融型熱転写インク受像層兼接着層では、第１層の第１の樹脂成分、第２の樹脂成分と第２層の第４の樹脂成分は熱接着時には接着作用に寄与する。このため、第２層の第３の樹脂成分単独の接着作用だけでは得られない十分な接着性が確保できる。第２層の第３の樹脂成分は、溶融型熱転写インクを受容する機能に優れる。ただし、第１層の樹脂成分を１００００以下の数平均分子量のみで形成すると、接着作用は十分だが、紙、またはプラスチックに転写または熱圧着した印刷物を屈曲させると、樹脂膜に亀裂が入り、印刷物の外観が著しく悪化する。そこで、第１層に数平均分子量が１５０００以上の樹脂を混入することにより、亀裂が入るのを防ぐことができる。
【００２９】
昇華型熱転写インク受像層兼接着層では、第１層の第１の樹脂成分、第２の樹脂成分と第２層の第４の樹脂成分は熱接着時には接着作用に寄与する。第２層の第３の樹脂成分は昇華型熱転写性インク内の染料を受容する機能に優れる。ただし、第１層の樹脂成分を１００００以下の数平均分子量のみで形成すると、接着作用は十分だが、紙、またはプラスチックに転写または熱圧着した印刷物を屈曲させると、樹脂膜に亀裂が入り、印刷物の外観が著しく悪化する。そこで、第１層に数平均分子量が１５０００以上の樹脂を混入することにより、亀裂が入るのを防ぐことができる。
【００３０】
本発明によれば、上記第１層の樹脂と上記第２層の樹脂を所定の厚みで積層する溶融型熱転写インク受像層兼接着層、昇華型熱転写インク受像層兼接着層を用いることにより、溶融型熱転写インク受像層兼接着層、昇華型熱転写インク受像層兼接着層の紙等の基材に対する接着性が良好となり、かつ画点の中央抜けやバインダーとの熱融着等を発生することがなく、記録毎に画像濃度が安定し、階調性が豊かで高画質な画像を形成することができる。また、表面粗さの粗い紙またはエンボス加工をしたような表面が凸凹のプラスチック等の基材に適用しても接着性が良好となり、かつ画点の中央抜けやバインダーとの熱融着等を発生することがなく、記録毎に画像濃度が安定し、階調性が豊かで高画質な画像を形成することができる。
【００３１】
第１層の樹脂成分のうちの数平均分子量が小さいほうの成分が、数平均分子量が１００００以上であり、ガラス転移点がＴｐ−１１０℃を超えると、紙等の基材に対する十分な接着性が得られなくなる。
【００３２】
また、第１層の樹脂成分のうちの数平均分子量が大きいほうの成分が、数平均分子量が１５０００以下であると、紙、またはプラスチックに転写または熱圧着した印刷物を屈曲させると、樹脂膜に亀裂が入る。また、ガラス転移点がＴｐ−１１０℃未満であると、階調性豊かな画像を形成することができなくなる。
【００３３】
第１の樹脂成分は、好ましくは、１５００ないし１００００の数平均分子量、及び２０ないし６０℃のガラス転移点を有する。数平均分子量が１５００未満であると、紙、またはプラスチックに転写または熱圧着した印刷物を屈曲させると、樹脂膜に亀裂が入る傾向があり、１００００を超えると、十分な接着強度が確保できなくなる傾向がある。また、ガラス転移点が２０℃未満であると、保存安定性が低下する傾向があり、６０℃を超えると十分な接着強度が確保できなくなる傾向がある。
【００３４】
第２の樹脂成分は、１５０００ないし３００００の数平均分子量、及び６０ないし２００℃のガラス転移点を有することが好ましい。数平均分子量が１５０００未満であると、紙、またはプラスチックに転写または熱圧着した印刷物を屈曲させると、樹脂膜に亀裂が入る傾向があり、３００００を超えると、樹脂層のみを転写するものでは、周囲の余分な部分まで基材に転写してしまう傾向がある。また、ガラス転移点は、６０℃未満であると、階調性豊かな画像を形成することができなくなる傾向があり、２００℃を超えると、十分な接着強度が確保できなくなる傾向がある。
【００３５】
第３の樹脂成分は、８０００ないし１５０００の数平均分子量、及び４０ないし２００℃のガラス転移点を有することが好ましい。数平均分子量が１５０００を超えると、十分な接着強度が確保できなくなる傾向があり、８０００未満であると、階調性豊かな画像を形成することができなくなる傾向がある。４０℃未満のガラス転移点を有すると、５０℃以上の高温環境下における保存安定性を悪化させたり、階調性豊かな画像を形成することができなくなる傾向があり、ガラス転移点が２００℃を超えると、十分な接着強度が確保できなくなる傾向がある。
【００３６】
第４の樹脂成分は、１５００ないし５０００の数平均分子量、及び２０ないし６０℃のガラス転移点を有することが好ましい。数平均分子量が１５００未満であると、紙、またはプラスチックに転写または熱圧着した印刷物を屈曲させると、樹脂膜に亀裂が入る傾向があり、５０００を超えると、十分な接着強度が確保できなくなる傾向がある。また、ガラス転移点が２０℃未満であると、保存安定性が低下する傾向があり、６０℃を超えると十分な接着強度が確保できなくなる傾向がある。
【００３７】
以下、図面を参照し、本発明を具体的に説明する。
【００３８】
図１に、本発明の熱転写記録媒体の構成の一例を表す概略断面図を示す。
【００３９】
図示するように、この熱転写記録媒体１０は、例えばポリエステルフィルムからなる支持体シート１上に、１００００以下の数平均分子量、及び紙あるいはプラスチック等の被着体に熱接着するときの樹脂層の温度をＴｐとするとき、Ｔｐ−１１０℃以下のガラス転移点を有する樹脂と、１５０００以上の数平均分子量、及びＴｐ−１１０℃以上のガラス転移点を有する樹脂からなる第１の樹脂層２と、７０００以上１５０００以下の数平均分子量、及び該溶融型熱転写インクのガラス転移点をＴｇとするときＴｇ−５０℃以上のガラス転移点を有する樹脂と、７０００以下の数平均分子量、Ｔｐ−１１０℃以下のガラス転移点を有する樹脂からなる第２の樹脂層３が順に積層された構成を有する。
【００４０】
この溶融型熱転写インク受像層兼接着層２、３は、例えばこの樹脂と好適な溶剤とを含む樹脂塗布液を調製し、この樹脂塗布液を、グラビアコート、リバースコート、ダイコート、ワイヤーバーコート、及びホットメルトコート等により塗布及び乾燥する方法等を用いて、塗布液を塗布、乾燥することにより形成し得る。
【００４１】
この熱転写記録媒体１０は、その上に溶融型熱転写インクにより画像を形成した後、例えば紙、プラスチック等の被着体に熱接着し得る。
【００４２】
図２に、図１に示す熱転写記録媒体１０を用いて得られた印刷物の構成の一例を表す概略断面図を示す。
【００４３】
図示するように、この印刷物１１は、例えば紙からなる基材５上に、溶融型熱転写インクにより形成された画像層４、及び少なくとも２層からなる樹脂層２、樹脂層３が順に積層された構成を有する。
【００４４】
画像層４は、熱転写記録媒体１０の溶融型熱転写インク受像層兼接着層３表面に、溶融型熱転写インクリボンを適用し、例えばサーマルヘッド等の加熱記録手段を用いて熱転写記録を行うことにより形成することができる。画像層４の形成後、画像層４上に紙からなる基材５を配置し、例えば熱と圧力を同時に加えることができるヒートローラ等に通し、溶融型熱転写インク受像層兼接着層２、３を全体に加熱することにより、または例えばホットスタンプ機等により所望のパターンで選択的に加熱することにより、基材５上に溶融型熱転写インク受像層兼接着層２、３全体或いは部分的に熱接着することができる。その後、支持体１を剥離することにより、図２に示す印刷物１１が得られる。
【００４５】
本発明に係る熱転写記録媒体において、支持体と溶融型熱転写インク受像層兼接着層との間に、易接着層及び剥離層のうち１つの中間層をさらに設けることができる。
【００４６】
上述のように、溶融型熱転写インク受像層兼接着層を基材上に熱接着し、その上に設けられた支持体を剥離して除去する場合には、さらに剥離層を設けることにより、支持体と溶融型熱転写インク受像層兼接着層との剥離をより良好にすることがで
きる。
【００４７】
また、支持体は剥離せずに保護層として使用することができる。支持体を保護層として使用する場合には、さらに易接着層を設けることにより、支持体と溶融型熱転写インク受像層兼接着層との接着をより良好にすることができる。
【００４８】
なお、易接着層とは、例えば溶融型熱転写インク受像層兼接着層形成時に、好ましくは、塗布液の溶剤による溶解あるいは乾燥温度で、支持体１を溶融型熱転写インク受像層兼接着層２に十分に接着し得る層をいう。
【００４９】
図３は、本発明の熱転写記録媒体の他の例の構成を表す概略断面図である。
【００５０】
図示するように、この熱転写記録媒体２０は、支持体１と溶融型熱転写インク受像層兼接着層２との間に、例えばワックス、及びエチレン−酢酸ビニル共重合樹脂等からなる剥離層６が設けられている以外は、図１に示す熱転写記録媒体と同様の構成を有する。
【００５１】
剥離層６は、例えばグラビアコート、リバースコート、ダイコート、ワイヤーバーコート、ホットメルトコート等により形成することができる。
【００５２】
図４に、図３に示す熱転写記録媒体２０を用いて得られた印刷物の構成の他の一例を表す概略断面図を示す。
【００５３】
図示するように、この印刷物２１は、溶融型熱転写インク受像層兼接着層２上に剥離層６が設けられている以外は、図２に示す印刷物１１と同様の構成を有する。
【００５４】
なお、ここでは、剥離層６が溶融型熱転写インク受像層兼接着層２上に設けられているが、この剥離層６は、溶融型熱転写インク受像層兼接着層２上に部分的に残留しても、支持体１と共に剥離除去されても良い。除去される場合には、得られる印刷物は、図２に示す印刷物１１と同様の構成を有する。
【００５５】
図５は、本発明の熱転写記録媒体のさらに他の例の構成を表す概略断面図である。
【００５６】
図示するように、この熱転写記録媒体３０は、支持体１と溶融型熱転写インク受像層兼接着層２との間に、例えば酢酸ビニル樹脂、ポリエステル樹脂、及びアクリル樹脂等からなる易接着層７が設けられている以外は、図１に示す熱転写記録媒体と同様の構成を有する。
【００５７】
易接着層７は、例えばグラビアコート、リバースコート、ダイコート、ワイヤーバーコート、ホットメルトコート等により形成することができる。
【００５８】
図６に、図３に示す熱転写記録媒体２０を用いて得られた印刷物の構成の他の一例を表す概略断面図を示す。
【００５９】
図示するように、この印刷物３１は、溶融型熱転写インク受像層兼接着層２上に、易接着層７及び支持体１が順に設けられている以外は、図２に示す印刷物１１と同様の構成を有する。
【００６０】
剥離層に用いる樹脂は、支持体との接着力が適度に調節されていることが望ましい。接着力が過度に大きいと、熱接着後に支持体を剥離しにくくなる。また、接着力が過度に小さいと、支持体は容易に剥離できるが、溶融型熱転写インク受像層兼接着層に熱接着されない不所望な樹脂層が残る傾向がある。
【００６１】
剥離層に適した適度な接着力を持つ樹脂としては、ワックス、酢酸ビニル樹脂、エチレン−酢酸ビニル共重合樹脂、アクリル樹脂、シリコーン樹脂、ポリエステル樹脂及びこれらの各樹脂の混合物等があげられる。
【００６２】
剥離層に用いられるワックスとしては、例えばポリエチレンワックスやカルナバワックス等が好ましく使用できる。具体的には、日本精蝋（株）製Ｈｉ−Ｍｉｃ−２０６５、Ｈｉ−Ｍｉｃ−１０４５、Ｈｉ−Ｍｉｃ−２０４５、ＰＡＬＶＡＸ−１２３０、ＰＡＬＶＡＸ−１３３０、ＰＡＬＶＡＸ−１３３５、ＰＡＬＶＡＸ−１４３０、ＢＯＮＴＥＸ−００１１、ＢＯＮＴＥＸ−０１００、ＢＯＮＴＥＸ−２２６６等があげられる。
【００６３】
剥離層に用いられる酢酸ビニル樹脂としては、具体的には、電気化学工業（株）製サクノールＳＮ−０４、サクノールＳＮ−０４Ｓ、サクノールＳＮ−０４Ｄ、サクノールＳＮ−０９Ａ、サクノールＳＮ−０９Ｔ、サクノールＳＮ−１０、サクノールＳＮ−１０Ｎ、サクノールＳＮ−１７Ａ、ＡＳＲ  ＣＨ−０９、ＡＳＲ  ＣＬ−１３、クラリアントポリマー（株）製モビニールＤＣ、ダイセル化成品（株）製セビアンＡ５３０、セビアンＡ７００、セビアンＡ７０７、セビアンＡ７１０、セビアンＡ７１２、セビアンＡ８００等があげられる。
【００６４】
剥離層に用いられるエチレン−酢酸ビニル共重合樹脂としては、具体的には、三井デュポンポリケミカル（株）製エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製モビニール０８１Ｆ、住友化学工業（株）製エバテートＤ３０２２、Ｄ３０１２、Ｄ４０３２、ＣＶ８０３０、ヒロダイン工業（株）製ヒロダイン１８００−５、ヒロダイン１８００−６、ヒロダイン１８００−８、ヒロダイン３７０６、ヒロダイン４３０９、コニシ（株）製ボンドＣＺ２５０、ボンドＣＶ３１０５等があげられる。
【００６５】
剥離層に用いられるアクリル樹脂としては、具体的には、ダイセル化成品（株）製セビアンＡ４５０００、セビアンＡ４５６１０、セビアンＡ４６７７７、セビアンＡ４６３５、三菱レイヨン（株）製ダイヤナールＢＲ−８０、ダイヤナールＢＲ−８３、ダイヤナールＢＲ−８５、ダイヤナールＢＲ−８７、ダイヤナールＢＲ−１０１、ダイヤナールＢＲ−１０２、ダイヤナールＢＲ−１０５、ダイヤナールＢＲ−１０６等があげられる。
【００６６】
剥離層に用いられるシリコーン樹脂としては、具体的には、東芝シリコーン（株）製トスガード５１０等があげられる。
【００６７】
剥離層に用いられるポリエステル樹脂としては、具体的には、東洋紡績（株）製バイロン２００、バイロン２２０、バイロン２４０、バイロン２４５、バイロン２８０、バイロン２９６、バイロン５３０、バイロン５６０、バイロン６００、バイロナールＭＤ１１００、バイロナールＭＤ１２００、バイロナールＭＤ１２４５、バイロナールＭＤ１４００、バイロナールＧＸ−Ｗ２７、ユニチカ（株）製エリーテルＵＥ−３３００、エリーテルＵＥ−３３２０、エリーテルＵＥ−３３５０、エリーテルＵＥ−３３７０、エリーテルＵＥ−３３８０等があげられる。
【００６８】
易接着層には、基材フィルムと、支持体と樹脂層の双方との十分な接着力が要求される。この要求を満足する樹脂は、支持体と溶融型熱転写インク受像層兼接着層の材質に応じて選択され、例えばエチレン−酢酸ビニル共重合樹脂、アクリル樹脂、ポリエステル樹脂及びこれらの各樹脂の混合物等が挙げられる。
【００６９】
易接着層に用いられるエチレン−酢酸ビニル共重合樹脂としては、三井・デュポン・ポリケミカル（株）製エバフレックス４５Ｘ、エバフレックス４０、エバフレックス１５０、エバフレックス２１０、エバフレックス２２０、エバフレックス２５０、エバフレックス２６０、エバフレックス３１０、エバフレックス３６０、エバフレックス４１０、エバフレックス４２０、エバフレックス４５０、エバフレックス４６０、エバフレックス５５０、エバフレックス５６０、クラリアントポリマー（株）製モビニール０８１Ｆ、住友化学工業（株）製エバテートＤ３０２２、Ｄ３０１２、Ｄ４０３２、ＣＶ８０３０、ヒロダイン工業（株）製ヒロダイン１８００−５、ヒロダイン１８００−６、ヒロダイン１８００−８、ヒロダイン３７０６、ヒロダイン４３０９、コニシ（株）製ボンドＣＺ２５０、ボンドＣＶ３１０５等のがあげられる。
【００７０】
易接着層に用いられるアクリル樹脂としては、三菱レイヨン（株）製ダイヤナールＢＲ−５３、ダイヤナールＢＲ−６４、ダイヤナールＢＲ−７７、ダイヤナールＢＲ−７９、ダイヤナールＢＲ−９０、ダイヤナールＢＲ−９３、ダイヤナールＢＲ−１０１、ダイヤナールＢＲ−１０２、ダイヤナールＢＲ−１０５、ダイヤナールＢＲ−１０６、ダイヤナールＢＲ−１０７、ダイヤナールＢＲ−１１２、ダイヤナールＢＲ−１１５、ダイヤナールＢＲ−１１６、ダイヤナールＢＲ−１１７、ダイヤナールＢＲ−１１８等があげられる。
【００７１】
易接着層に用いられるポリエステル樹脂としては、東洋紡績（株）製バイロン１０３、バイロン２２０、バイロン２４０、バイロン２４５、バイロン２７０、バイロン２８０、バイロン３００、バイロン５００、バイロン５３０、バイロン５５０、バイロン５６０、バイロン６００、バイロン６３０、バイロン６５０、ユニチカ（株）製エリーテルＵＥ−３３００、エリーテルＵＥ−３３２０、エリーテルＵＥ−３３５０、エリーテルＵＥ−３３７０、エリーテルＵＥ−３３８０等があげられる。
【００７２】
本発明に用いられる溶融型熱転写インク受像層兼接着層の第１層の樹脂成分及び第２層の樹脂成分は、ポリエステル樹脂及び酢酸ビニル樹脂、塩化ビニル樹脂、塩化ビニル−酢酸ビニル共重合樹脂のうち少なくとも１つの材料からなることが好ましい。より好ましくは、第１層の樹脂成分、第２層の樹脂成分ともにポリエステル樹脂である。特に好ましくは、第１層の樹脂が東洋紡績(株)製バイロン６６０とユニチカ(株)製エリーテルＵＥ−３２００の混合物、第２層の樹脂がユニチカ(株)製エリーテルＵＥ−９８００と東洋紡績(株)製バイロン２２０の混合物である。
【００７３】
また、本発明に用いられる昇華型熱転写インク受像層兼接着層の第１層の樹脂成分及び第２層の樹脂成分は、ポリエステル樹脂及び酢酸ビニル樹脂、塩化ビニル樹脂、塩化ビニル−酢酸ビニル共重合樹脂のうち少なくとも１つの材料からなることが好ましい。より好ましくは、第１層の樹脂成分、第２層の樹脂成分は、ポリエステル樹脂である。特に好ましくは、第１層の樹脂が東洋紡績(株)製バイロン６６０とユニチカ(株)製エリーテルＵＥ−３２００の混合物、第２層の樹脂がユニチカ(株)製エリーテルＵＥ−９８００と東洋紡績(株)製バイロン２２０の混合物である。
【００７４】
溶融型熱転写インク受像層兼接着層の第１層の樹脂成分の材料としては、例えば、ポリエステル樹脂、塩化ビニル−酢酸ビニル共重合樹脂等が挙げられる。
【００７５】
また、昇華型熱転写インク受像層兼接着層の第１層の樹脂成分の材料も前記溶融型熱転写インク受像層兼接着層の第１層の樹脂成分の材料を使用することができる。
【００７６】
溶融型熱転写インク受像層兼接着層の第２層の樹脂成分の材料としては、例えば、ポリエステル樹脂、塩化ビニル−酢酸ビニル共重合樹脂等が挙げられる。
【００７７】
また、昇華型熱転写インク受像層兼接着層の第２層の樹脂成分の材料も前記溶融型熱転写インク受像層兼接着層の第１層の樹脂成分の材料を使用することができる。
【００７８】
溶融及び昇華型熱転写インク受像層兼接着層の第１層の第１の樹脂成分に用いられるポリエステル樹脂としては、具体的には、東洋紡績（株）製バイロン２２０、バイロンＧＫ１３０、バイロンＧＫ１８０、バイロンＧＫ５９０、バイロンＧＫ８１０、バイロンＧＭ−４１５、バイロンＧＡ−１２００、バイロンＧＡ−３２００、バイロンＧＡ−５２００、バイロナールＭＤ−１２５０、バイロナールＭＤ−１３３５、バイロナールＭＤ−１５００、ユニチカ（株）製エリーテルＵＥ−３３２０、エリーテルＵＥ−３３８０、エリーテルＵＥ−３３５０、エリーテルＵＥ−３３００等があげられる。
【００７９】
溶融及び昇華型熱転写インク受像層兼接着層の第２層の第３の樹脂成分に用いられる樹脂としては、例えばポリエステル樹脂、塩化ビニル−酢酸ビニル共重合樹脂等が挙げられる。
【００８０】
溶融及び昇華型熱転写インク受像層兼接着層の第２層の第３の樹脂成分に用いられるポリエステル樹脂としては、具体的には、東洋紡績（株）製バイロン２４０、バイロン２２６、バイロン２９６、バイロン６６０、バイロンＧＫ２５０、バイロナールＭＤ−１２００、バイロナールＭＤ−１２２０、バイロナールＭＤ−１５００、ユニチカ（株）製、エリーテルＵＥ−９２００、エリーテルＵＥ−９８００、エリーテルＵＥ−３６９０、エリーテルＵＥ−９９００、エリーテルＵＥ−３３８０、エリーテルＵＥ−３９８０等があげられる。
【実施例】
【００８１】
以下、実施例を示し、本発明を具体的に説明する。
【００８２】
実施例１、比較例１ないし９
易接着層が形成された厚さ２５μｍの透明ポリエステルフィルム（東レ株式会社製、商品型番：ルミラーＱ２７）を用意し、そのポリエステルフィルム表面に、下記組成の溶融型熱転写インク受像層兼接着層塗布液１、溶融型熱転写インク受像層兼接着層塗布液２を用意し、グラビアコーターを用いて、乾燥後の塗膜厚みがそれぞれ３μｍになるよう順次塗布し、それぞれ１２０℃で２分間、加熱・乾燥して、第１層及び第２層が積層した溶融型熱転写インク受像層兼接着層を形成し、熱転写記録媒体を得た。
【００８３】
溶融型熱転写インク受像層兼接着層塗布液１
メチルエチルケトン                                    ４０重量部
トルエン                                              ４０重量部
下記表１−１に記載の第１の成分と第２の成分の混合樹脂      ２０重量部
溶融型熱転写インク受像層兼接着層塗布液２
メチルエチルケトン                                    ４０重量部
トルエン                                              ４０重量部
下記表１−１に記載の第３の成分と第４の成分の混合樹脂      ２０重量部
得られた熱転写記録媒体の溶融型熱転写インク受像層兼接着層上に、市販の溶融型熱転写インクリボンを適用し、６００ｄｐｉのサーマルヘッドで、カラー画像を記録を行い、画像層を得た。
【００８４】
その後、この画像層上に市販のＰＰＣ用紙を適用し、ヒートローラー温度１７０℃に調整したフジプラ（株）製ラミネーターＬＰＤ２３０６Ｃｉｔｙに通して、熱転写記録媒体とＰＰＣ用紙とを設定した熱接着速度で熱接着し、印刷物を得た。
【００８５】
得られた印刷物について、熱接着速度と画点形状、熱転写記録媒体とＰＰＣ用紙との接着強度、保存安定性、屈曲時の割れの関係を試験、評価した。
【００８６】
画点形状試験
得られた画像について、画点の形状を実体顕微鏡で観察し、他色ドット上のドット大きさと受像層兼接着層上のドット大きさの違いの有無を調べた。ドットの大きさに差がない場合を○、ある場合を×として評価した。  
その結果を下記表１−２に示す。
【００８７】
接着強度試験
熱接着後、強制的に支持体を剥離するピーリング試験を行うことにより、接着強度を測定した。ピーリング試験では、剥離したフィルムにＰＰＣ用紙が全接着面積の９０％以上付着した場合を○、５０％以上９０％未満付着した場合を△、５０％未満付着した場合を×と評価した。
【００８８】
その結果を下記表１−２に示す。
【００８９】
なお、本実施例では易接着層により支持体を接着して印刷物を得ているけれども、支持体を剥離して印刷物を得る場合には、粘着テープによるテープ剥離試験を代用することができる。テープ剥離試験では、剥離したテープにＰＰＣ用紙が全接着面積の９０％以上付着した場合を○、５０％以上９０％未満付着した場合を△、５０％未満付着した場合を×と評価することができる。
【００９０】
保存安定性試験
熱転写記録媒体をリボン状に紙管に巻き取り、５５℃の環境下で１０日間放置した。放置後に異状がない場合を○、重なったフィルムが貼り付いたり、剥離が発生している等異状がある場合を×と評価した。
【００９１】
得られた結果を下記表１−２に示す。
【００９２】
屈曲時の割れ評価試験
熱接着後、得られた印刷物を外径２ｍｍの棒に１８０°巻きつけ、１０往復した後の様子を目視で確認した。印刷物の画像部分に割れが見られない場合を○、割れが見られる場合を×と評価した。
【００９３】
その結果を下記表１−２に示す。
【００９４】
比較例１０−１６
第１の層及び第２の層に使用する第１ないし第４の成分の組み合わせを下記表２−１のように変更すること以外は、実施例１と同様にして印刷物を得た。
【００９５】
得られた印刷物について、実施例１と同様の試験、評価を行った。
【００９６】
得られた結果を下記表２−２に併せて示す。
【００９７】
実施例２、比較例１７ないし２５
厚さが２５μｍの透明ポリエステルフィルム（東レ（株）製、商品型番：ルミラーＳ１０）を用意し、その片面に下記組成の剥離層塗布液をグラビアコーターを用いて乾燥後の塗膜厚みが１μｍになるように塗布し、１２０℃で２分間、加熱・乾燥して、剥離層を形成した。
【００９８】
剥離層塗布液組成
メチルエチルケトン    ３５重量部
トルエン              ３５重量部
酢酸ビニル樹脂（ダイセル化成品（株）製商品名：セビアンＡ７００）
２０重量部
ポリエステル樹脂（東洋紡績（株）製商品名：バイロン２２０）  
１０重量部
次に、この剥離層の上に、各々実施例１、比較例１ないし９と同様にして溶融型熱転写インク受像層兼接着層を形成し、熱転写記録媒体を得た。
【００９９】
得られた熱転写記録媒体を用いて、実施例１と同様にして印刷物を得た。
【０１００】
得られた印刷物について、実施例１と同様にして、熱接着速度と画点形状、熱転写記録媒体とＰＰＣ用紙との接着強度、保存安定性、屈曲時の割れの関係を、実施例１と同様にして試験、評価した。
【０１０１】
溶融型熱転写インク受像層兼接着層及び上記評価結果を下記表３−１，表３−２に示す。
【表１】
2006256266.tif 000003
【０１０２】
【表２】
2006256266.tif 000004
【０１０３】
【表３】
2006256266.tif 000005
【０１０４】
【表４】
2006256266.tif 000006
【０１０５】
【表５】
2006256266.tif 000007
【０１０６】
【表６】
2006256266.tif 000008
【０１０７】
上記表１−２及び表２−２から明らかなように、溶融型熱転写インク受像層兼接着層に用いられる第１層の樹脂及び第２層の樹脂のガラス転移点と分子量、混合比率が本発明の範囲内であると、画点形状に大きさの差を生じないので、記録画像濃度の再現性が良好となり、十分な接着強度が得られ、熱接着速度を高速にでき、且つ高温環境下での保存安定性が良好で、印刷物の屈曲時に割れを生じなかった。
【０１０８】
しかしながら、例えば比較例１、２及び１７、１８に示すように、第２層が第１の成分のみで形成されていると、接着力が低下し、接着力を確保するには、熱接着速度を落とさなくてはならないことがわかった。
【０１０９】
また、比較例３及び１９に示すように、第２層第２の成分の混合比率が高すぎると、画点形状の大きさに差が生じた。また、保存安定性が低下した。
【０１１０】
また、比較例４及び２０に示すように、第１層第１の成分のガラス転移点が低すぎると、画点形状の大きさに差が生じ、比較例５及び２１に示すようにガラス転移点が高すぎると接着強度が低下した。
【０１１１】
また、比較例６及び２２のように第１層第２の成分の平均分子量が小さすぎると印刷物の屈曲時に割れが生じ、比較例７及び２３のようにガラス転移点が低すぎると画点形状に大きさの差が生じた。
【０１１２】
また、比較例８及び２４のように第２層第１の成分の平均分子量が大きすぎると、接着強度が低下し、比較例９及び２５のようにガラス転移点が低すぎると、画点形状に大きさの差が生じ、保存安定性が悪化した。
【０１１３】
さらに、比較例１０ないし１６のように、例え本発明に使用される第１ないし第４の樹脂成分を使用しても、第１層に第１及び第２の成分、第２層に第３及び第４の成分という組み合わせで含まれていないと、熱接着速度と画点形状、熱転写記録媒体とＰＰＣ用紙との接着強度、保存安定性、屈曲時の割れ試験のいずれかの評価が悪化することがわかった。例えば比較例１０のように、１つの層に第１ないし第４の成分が全て含まれている場合には、画点形状及び保存安定性が悪化し、また、比較例１１のように、第１層に第１ないし第３の成分が含まれ、第２層に第４の成分しか含まれていないと、画点形状、保存安定性が悪化し、割れが発生した。同様に、比較例１２ないし１６に示すように、１つの樹脂成分からなる層と３つの樹脂成分からなる層を用いると、その組み合わせを変更しても、上記試験のいずれかの評価が悪化した。
【０１１４】
以上の実施例及び比較例から、溶融型熱転写インク受像層兼接着層の第１層及び第２層の樹脂成分の分子量、ガラス転移点、及び混合比率のいずれか１つでも本発明の範囲外であると、良好な画点形状、記録画像の再現性及び十分な接着強度、高速な熱接着速度、十分な保存安定性、印刷物の耐割れ性が得られないことが分かった。
【０１１５】
実施例３，比較例２６ないし３４
易接着層が形成された厚さ２５μｍの透明ポリエステルフィルム（東レ株式会社製、商品型番：ルミラーＱ２７）を用意し、そのポリエステルフィルム表面に、下記組成の昇華型熱転写インク受像層兼接着層塗布液１、昇華型熱転写インク受像層兼接着層塗布液２を、グラビアコーターを用いて、乾燥後の塗膜厚みがそれぞれ３μｍになるように順次塗布し、１２０℃で２分間、加熱・乾燥して、昇華型熱転写インク受像層兼接着層を形成し、熱転写記録媒体を得た。
【０１１６】
昇華型熱転写インク受像層兼接着層塗布液１
メチルエチルケトン                            ４０重量部
トルエン                                      ４０重量部
下記表４−１に記載の樹脂                      ２０重量部
昇華型熱転写インク受像層兼接着層塗布液２
メチルエチルケトン                            ４０重量部
トルエン                                      ４０重量部
下記表４−１に記載の樹脂                          ２０重量部
得られた熱転写記録媒体の昇華型熱転写インク受像層兼接着層上に、市販の昇華型熱転写性インクリボンを適用し、４００ｄｐｉのサーマルヘッドで、カラー画像を記録を行い、画像層を得た。
【０１１７】
その後、この画像層上に市販のＰＰＣ用紙を適用し、ヒートローラー温度１７０度に調整したフジプラ（株）製ラミネーターＬＰＤ２３０６Ｃｉｔｙに通して、熱転写記録媒体とＰＰＣ用紙とを設定した熱接着速度で熱接着し、印刷物を得た。
【０１１８】
得られた印刷物について、画点形状試験の代わりに階調性試験を行うこと以外は実施例１と同様にして、試験、評価を行った。
【０１１９】
階調試験は以下のように行った。
【０１２０】
階調性試験
得られた画像について、記録画像濃度をグレタグ・マクベス社製反射濃度計ＲＤ−１９Ａを用いて測定し、階調性を評価した。記録画像濃度がほぼ等間隔で変化している場合を○、そうでない場合を×とした。
【０１２１】
得られた結果を下記表４−２に示す。
【０１２２】
比較例３５−４１
第１の層及び第２の層に使用する第１ないし第４の成分の組み合わせを下記表５−１のように変更すること以外は、実施例３と同様にして印刷物を得た。
【０１２３】
得られた印刷物について、実施例３と同様の試験、評価を行った。
【０１２４】
昇華性インク受像層兼接着層の組成及び得られた結果を下記表５−２に示す。
【０１２５】
実施例４、比較例４２ないし５０
厚さが２５μｍの透明ポリエステルフィルム（東レ（株）製、商品型番：ルミラーＳ１０）を用意し、その片面に下記組成の剥離層塗布液をグラビアコーターを用いて乾燥後の塗膜厚みが１μｍになるように塗布し、１２０℃で２分間、加熱・乾燥して、剥離層を形成した。
【０１２６】
剥離層塗布液組成
メチルエチルケトン    ３５重量部
トルエン              ３５重量部
酢酸ビニル樹脂（ダイセル化成品（株）製商品名：セビアンＡ８００）
２０重量部
アクリル樹脂（三菱レイヨン（株）製商品名：ダイヤナールＢＲ−８７）  
１０重量部
次に、この剥離層の上に、各々実施例３、比較例１９ないし２７と同様にして昇華型熱転写インク受像層兼接着層を形成し、熱転写記録媒体を得た。
【０１２７】
得られた熱転写記録媒体を用いて、実施例３と同様にして印刷物を得た。
【０１２８】
得られた印刷物について、実施例１と同様にして、熱接着速度と画点形状、熱転写記録媒体とＰＰＣ用紙との接着強度、保存安定性、屈曲時の割れの関係を試験、評価した。
【０１２９】
昇華型熱転写インク受像層兼接着層の組成を表６−１に、その結果を下記表６−２に示す。
【表７】
2006256266.tif 000009
【０１３０】
【表８】
2006256266.tif 000010
【０１３１】
【表９】
2006256266.tif 000011
【０１３２】
【表１０】
2006256266.tif 000012
【０１３３】
【表１１】
2006256266.tif 000013
【０１３４】
【表１２】
2006256266.tif 000014
【０１３５】
上記表４−１ないし表６−２から明らかなように、昇華型熱転写インク受像層兼接着層に用いられる第１層の樹脂及び第２層の樹脂のガラス転移点と分子量、混合比率が本発明の範囲内であると、階調性が良好となり、十分な接着強度が得られ、熱接着速度を高速にでき、且つ高温環境下での保存安定性が良好で、印刷物の屈曲時に割れを生じない。
【０１３６】
しかしながら、例えば比較例２６、２７及び４２、４３に示すように、第２層が第１の成分のみで形成されていると、接着力が低下し、接着力を確保するには、熱接着速度を落とさなくてはならない。
【０１３７】
また、比較例２８及び４４に示すように、第２層第２の成分の混合比率が高すぎると、階調性が悪化した。また、保存安定性が低下した。
【０１３８】
また、例えば比較例２９及び４６に示すように、第１層第１の成分のガラス転移点が低すぎると階調性が悪化し、比較例３０及び４６に示すようにガラス転移点が高すぎると接着強度が低下した。
【０１３９】
また、比較例３１及び４７のように第１層第２の成分の平均分子量が小さすぎると印刷物の屈曲時に割れが生じ、比較例３２及び４８のようにガラス転移点が低すぎると階調性が悪化した。
【０１４０】
また、比較例３３及び４９のように第２層第１の成分の平均分子量が大きすぎると、接着強度が低下し、比較例３４及び５０のようにガラス転移点が低すぎると、階調性が悪化し、保存安定性が悪化した。
【０１４１】
さらに、比較例３５ないし４１のように、例え本発明に使用される第１ないし第４の樹脂成分を使用しても、第１層に第１及び第２の成分、第２層に第３及び第４の成分という組み合わせで含まれていないと、熱接着速度と画点形状、熱転写記録媒体とＰＰＣ用紙との接着強度、保存安定性、屈曲時の割れ試験のいずれかの評価が悪化することがわかった。例えば比較例３５のように、１つの層に第１ないし第４の成分が全て含まれている場合には、階調性及び保存安定性が悪化し、また、比較例３６のように、第１層に第１ないし第３の成分が含まれ、第２層に第４の成分しか含まれていないと、階調性、保存安定性が悪化し、割れが発生した。同様に、比較例３７ないし４１に示すように、１つの樹脂成分からなる層と３つの樹脂成分からなる層を用いると、その組み合わせを変更しても、上記試験のいずれかの評価が悪化した。
【０１４２】
以上の実施例及び比較例から、昇華型熱転写インク受像層兼接着層の第１層・第２層の樹脂成分の分子量、ガラス転移点のいずれか１つでも本発明の範囲外であると、良好な階調性及び十分な接着強度、高速な熱接着速度、十分な保存安定性、印刷物の耐割れ性が得られないことが分かった。
【図面の簡単な説明】
【０１４３】
【図１】本発明の熱転写記録媒体の構成の一例を表す概略断面図
【図２】本発明の印刷物の一例の構成を表す概略断面図
【図３】本発明の熱転写記録媒体の他の例の構成を表す概略断面図
【図４】本発明の印刷物の他の一例の構成を表す概略断面図
【図５】本発明の熱転写記録媒体のさらに他の例の構成を表す概略断面図
【図６】本発明の印刷物のさらに他の一例の構成を表す概略断面図
【符号の説明】
【０１４４】
１…支持体、２…熱溶融性インク受像層兼接着層１、３…熱溶融性インク受像層兼接着層２、４…画像層、５…被着体、６…剥離層、７…易接着層、１０，２０，３０…熱転写記録媒体、１１，２１，３１…印刷物
【図１】
2006256266.tif 000015
【図２】
2006256266.tif 000016
【図３】
2006256266.tif 000017
【図４】
2006256266.tif 000018
【図５】
2006256266.tif 000019
【図６】
2006256266.tif 000020